ЭЛЕКТРООСАЖДАЕМЫЕ ВОДНЫЕ СМОЛОСОДЕРЖАЩИЕ ДИСПЕРСИИ И СПОСОБЫ ИХ ПОЛУЧЕНИЯ

1. Электроосаждаемая водная смолосодержащая дисперсия, содержащая:
(a) полимерный диспергатор, содержащий, по меньшей мере, частично нейтрализованный высокомолекулярный катионный акриловый полимер и
(b) катионный акриловый полимер, который отличается от полимерного диспергатора.
2. Композиция электроосаждаемого покрытия, содержащая дисперсию по п.1.
3. Дисперсия по п.1, где дисперсией является стабильная дисперсия.
4. Дисперсия по п.3, где дисперсия, по существу, не содержит поверхностно-активного вещества.
5. Дисперсия по п.1, где полимерный диспергатор содержит катионный полимер, имеющий функциональные группы, содержащие активный водород.
6. Дисперсия по п.1, где полимерный диспергатор характеризуется Z-средней молекулярной массой в диапазоне от 200000 до 2000000.
7. Дисперсия по п.6, где полимерный диспергатор характеризуется Z-средней молекулярной массой в диапазоне от 450000 до 2000000.
8. Дисперсия по п.1, где акриловый полимер, который отличается от полимерного диспергатора, получают в результате (а) диспергирования композиции полимеризуемых мономеров с ненасыщенностью этиленового типа и свободно-радикального инициатора в водной среде в присутствии полимерного диспергатора и (b) воздействия на дисперсию условий проведения эмульсионной полимеризации.
9. Дисперсия по п.1, где акриловый полимер, который отличается от полимерного диспергатора, включает акриловый полимер, содержащий активный водород.
10. Дисперсия по п.1, где диспергатор содержит от 2 до 50 массовых процентов полимерного диспергатора и от 50 до 98 массовых процентов композиции полимеризуемых мономеров с ненасыщенностью этиленового типа, которую используют для получения акрилового полимера, который отличается от полимерного диспергатора.
11. Композиция по п.2, дополнительно содержащая добавочный пленкообразующий полимер, имеющий катионные солевые группы, который отличается от полимерного диспергатора, и катионный акриловый полимер, который отличается от полимерного диспергатора.
12. Композиция по п.11, где добавочный пленкообразующий полимер, имеющий катионные солевые группы, выбирают из (а) полимера, имеющего катионные группы солей аминов, которые получают из боковых и/или концевых аминовых групп, (b) полимеров, имеющих катионные солевые группы, содержащие активный водород, полученных из полиглицидилового простого эфира многоатомного фенола, который, по существу, не содержит алифатических атомов углерода, с которыми была бы связана более, чем одна ароматическая группа, и (с) их смеси.
13. Дисперсия по п.1, где дисперсия содержит полимерные частицы, имеющие средний диаметр частиц, не больший 0,1 микрона.
14. Дисперсия по п.13, где средний диаметр частиц составляет не более 0,06 микрона.
15. Дисперсия по п.1, где дисперсия содержит от 5 до 40 массовых процентов твердого вещества смолы при расчете на совокупную массу дисперсии.
16. Композиция по п.2, дополнительно содержащая отвердитель.
17. Композиция по п.16, где отвердитель содержит, по меньшей мере, частично блокированный полиизоцианат.
18. Электропроводящая подложка с, по меньшей мере, частично нанесенным покрытием из композиции по п.2.
19. Способ нанесения покрытия на электропроводящую, включающий:
(a) электрофоретическое осаждение на подложку композиции электроосаждаемого покрытия по п.2 до получения электроосажденного покрытия, по меньшей мере, на части подложки и
(b) нагревание подложки с нанесенным покрытием до температуры и в течение периода времени, достаточных для отверждения электроосажденного покрытия на подложке.
20. Способ получения электроосаждаемой водной смолосодержащей дисперсии, включающий:
(a) диспергирование композиции полимеризуемых мономеров с ненасыщенностью этиленового типа и свободно-радикального инициатора в водной среде в присутствии, по меньшей мере, частично нейтрализованного высокомолекулярного катионного акрилового полимерного диспергатора и
(b) воздействие на дисперсию условий проведения эмульсионной полимеризации.